(57)【特許請求の範囲】
【請求項１】
液体食品の長期保存包装に適したバリア特性を備えた非フォイル型パッケージ用積層体（１０ａ，１０ｂ）であって、紙又は板紙からなるコア層（１１，１１’）と、第一の最も外側の液密で熱シール可能なポリオレフィンからなる層（１６）と、第二の最も内側の液密で熱シール可能なポリオレフィンからなる層（１５）と、前記紙又は板紙のコア層上に直に隣接して適用され、液体ガスバリア組成物を液体膜コーティングされ且つそれに続いて乾燥されることによって形成される、酸素ガスバリア層（１２）とを備え、前記液体ガスバリア組成物は、ガスバリア特性を付与し、ポリビニルアルコール（ＰＶＯＨ）、水分散性エチレンビニルアルコール（ＥＶＯＨ）、多糖、水分散性ポリ塩化ビニリデン（ＰＶＤＣ）若しくは水分散性ポリエステル、又はこれらの２以上の組合せからなる群から選択され、且つ水性又は溶液型媒体内に分散又は溶解されている重合体バインダを含んでおり、
無機粒子も、同じ前記溶液に分散され、その結果、前記酸素ガスバリア層（１２）がそれにより、更に前記重合体バインダ内に分散せしめられた層状の無機粒子を含んでおり、
該積層体は、前記適用された酸素ガスバリア層（１２）と前記最も内側の液密で熱シール可能なポリオレフィンからなる層（１５）との間に配置された水蒸気バリア層（１４）を更に備えており、該水蒸気バリア層（１４）は、ポリオレフィン系マトリックス重合体と該マトリックス重合体内に分散せしめられた層状の無機充填材粒子とを含んでいる、ことを特徴とする積層体。
【請求項２】
前記多糖がデンプンである、ことを特徴とする請求項１に記載の積層体。
【請求項３】
前記液体ガスバリア組成物内に含まれている無機粒子が、主として、縦横比が５０〜５０００である層状のナノサイズの粘土粒子からなる、ことを特徴とする請求項１又は２に記載の積層体。
【請求項４】
前記液体ガスバリア組成物内に含まれている無機粒子が、主として、縦横比が１０〜５００である層状のタルカム粒子からなる、ことを特徴とする請求項１又は２に記載の積層体。
【請求項５】
前記酸素ガスバリア層（１２）が、全量で０．５〜６ｇ／ｍ２の乾燥重量で適用されている、ことを特徴とする請求項１〜４のうちのいずれか一の項に記載の積層体。
【請求項６】
前記酸素ガスバリア層（１２）が、全量で３〜５ｇ／ｍ２の乾燥重量で適用されている、ことを特徴とする請求項１〜４のうちのいずれか一の項に記載の積層体。
【請求項７】
前記酸素ガスバリア層（１２）が、全量で３〜４ｇ／ｍ２の乾燥重量で適用されている、ことを特徴とする請求項１〜４のうちのいずれか一の項に記載の積層体。
【請求項８】
前記マトリックス重合体が主として高密度ポリエチレン（ＨＤＰＥ）からなる、ことを特徴とする請求項１〜７のうちのいずれか一の項に記載の積層体。
【請求項９】
前記ポリオレフィン系マトリックス重合体内に含まれている前記無機充填材粒子が、タルカム、マイカ、及び薄片状のナノサイズ粒子から選択されたものである、ことを特徴とする請求項１〜８のうちのいずれか一の項に記載の積層体。
【請求項１０】
前記水蒸気バリア層（１４）が、無機粒子を含んでいるポリオレフィン系マトリックス重合体からなる多数の交互のマイクロメータレベルの薄い層（１４−１）と、ＬＬＤＰＥ、ｍ−ＬＬＤＰＥ、ＶＬＤＰＥ、エラストマ、及びプラストマからなる群から選択された堅牢な衝撃吸収性重合体の層（１４−２）と、を含んでいる、ことを特徴とする請求項１〜９のうちのいずれか一の項に記載の積層体。
【請求項１１】
前記水蒸気バリア層（１４）が、ポリオレフィン及びポリオレフィン系接着剤重合体から選択された中間の熱可塑性重合体層（１３）によって、紙又は板紙からなる層にコーティングされた前記酸素ガスバリア層に接合されている、ことを特徴とする請求項１〜１０のうちのいずれか一の項に記載の積層体。
【請求項１２】
請求項１〜１１のうちのいずれか一の項に記載のパッケージ用積層体（１０ａ，１０ｂ）を製造する方法であり、
−紙又は板紙からなる層（２１ａ）を用意するステップと、
−ポリビニルアルコール（ＰＶＯＨ）、水分散性エチレンビニルアルコール（ＥＶＯＨ）、多糖、水分散性ポリ塩化ビニリデン（ＰＶＤＣ）若しくは水分散性ポリエステル、又はこれらの２以上の組合せからなる群から選択され、水性又は溶媒性の液体媒体内に分散せしめられるか又は溶解された重合体バインダを含んでおり更に無機粒子が分散せしめられて含まれている液体ガスバリア組成物を用意するステップと、
−前記紙又は板紙からなる層の第一の側の面に直に隣接して前記液体ガスバリア組成物をコーティング（２２ａ）し、これに続いて乾燥させて前記液体を蒸発させることによって、前記重合体バインダと無機粒子とを含む薄い酸素ガスバリア層を形成するステップと、
−ポリオレフィン系重合体マトリックスを含み且つ層状の無機充填材粒子が内部に分散せしめられている溶融加工可能な重合体組成物を用意するステップと、
−溶融押出法を使用して、溶融加工可能な重合体組成物によって水蒸気バリア層（２４ａ；２３ｂ；２３ｃ）を提供するステップと、
−前記溶融加工可能な組成物による前記溶融押出された水蒸気バリア層（２４ａ；２３ｂ；２３ｃ）を前記酸素ガスバリア層（２１ｂ）の内側の面上に積層させるステップと、
−熱シール可能なポリオレフィンの最も内側の層（１５）を前記水蒸気バリア層（２４ａ；２３ｂ；２３ｃ）の内側の面上に付与するステップと、
−熱シール可能なポリオレフィンからなる最も外側の層（１６）をコア層（１１）上に付与するステップと、からなることを特徴とする方法。
【請求項１３】
前記酸素ガスバリア層（１２）が、乾燥重量で０．５〜６ｇ／ｍ２のトータル量で適用される、ことを特徴とする請求項１２に記載の方法。
【請求項１４】
前記酸素ガスバリア層（１２）が、乾燥重量で３〜５ｇ／ｍ２のトータル量で適用される、ことを特徴とする請求項１２に記載の方法。
【請求項１５】
前記酸素ガスバリア層（１２）が、乾燥重量で３〜４ｇ／ｍ２のトータル量で適用される、ことを特徴とする請求項１２に記載の方法。
【請求項１６】
前記溶融加工可能な重合体組成物の前記水蒸気バリア層（２４ａ）を用意し且つ前記コーティングされた板紙上に押出コーティング又は同時押出コーティングすることによって前記酸素バリア層（２１ｂ）の内側の面上に積層させる、ことを特徴とする請求項１２〜１５のうちのいずれか一の項に記載の方法。
【請求項１７】
前記溶融加工可能な重合体組成物からなる前記水蒸気バリア層（２３ｂ；２３ｃ）が、同時押出注型法又は吹出成型法によって膜を提供し、これに続いて該膜を中間の熱可塑性接合層（１３；２４ｂ；２４ｃ）と共に押出積層することによって前記酸素ガスバリア層（２１ｂ）の内側の面上に積層させることによって付与される、ことを特徴とする請求項１２〜１６のうちのいずれか一の項に記載の方法。
【請求項１８】
熱シール可能なポリオレフィンからなる最も内側の層（１５）を、前記水蒸気バリア層（２４ａ；２３ｂ；２３ｃ）と一緒に同じステップにおいて同時押出を使用して形成することによって前記水蒸気バリア層（２４ａ）の内側の面上に付与する、ことを特徴とする請求項１６又は１７に記載の方法。
【請求項１９】
前記水蒸気バリア層（２４ａ；２３ｂ；２３ｃ）を、ポリオレフィン及びポリオレフィン系接着剤重合体から選択された中間の熱可塑性重合体層（１３）によって、前記バリアがコーティングされた紙又は板紙の層に接合させる、ことを特徴とする請求項１２〜１８のうちのいずれか一の項に記載の方法。
【請求項２０】
請求項１〜１１のうちのいずれか一の項に記載のパッケージ用積層体によって製造された包装容器（３０ａ；３０ｂ）。
【発明の詳細な説明】
【技術分野】
【０００１】
本発明は、液体食品の長期無菌包装のための非フォイル型パッケージ用積層体に関する。該パッケージ用積層体は、紙又は板紙からなるコア層と、ポリオレフィンからなり且つ前記紙又は板紙からなる層の内側面上に適用される最も外側の液密の熱シール可能な層と、液体ガスバリア組成物を液体膜コーティングし続いて乾燥させることによって形成される酸素ガスバリア層とを備えており、前記液体組成物は、水性媒体又は溶媒型媒体内に分散せしめられるか又は溶解された重合体バインダを含んでいる。本発明はまた、該パッケージ用積層体の製造方法及び該パッケージ用積層体によって作られる包装容器に関するものである。
【背景技術】
【０００２】
液体食品のための一回使用の使い捨て型の包装容器は、板紙又はカートンを基材とするパッケージ用積層体によって製造される場合が多い。このような一般的に生産される包装容器の一つは、Ｔｅｔｒａ  Ｂｒｉｋ  Ａｓｅｐｔｉｃ（登録商標）という商品名で市販され、主として長期定常保存用として販売されるミルク、フルーツジュース等のような液体食品の殺菌包装用として使用されている。この公知の包装容器における包装材料は、典型的には、紙又は板紙からなる大きなコア層と、熱可塑性樹脂からなる外側の液密な層とを含んでいる。例えば、ミルク又はフルーツジュースの殺菌包装及び包装のために包装容器を気密特に酸素ガス密にするためには、これらの包装容器内の積層体は、一般的には、少なくとも１つの付加的な層最も一般的にはアルミ箔を備えている。
【０００３】
該積層体の内側の面、すなわち、該積層体によって作られた容器に充填された食品内容物に面するように意図されている側の面上には、アルミ箔に適用された最も内側の層があり、該最も内側の層は、熱シール可能な接着性重合体及び／又はポリオレフィンを含む１つ又は幾つかの部分層によって構成される。コア層の外側にはまた、最も外側の熱シール可能な重合体からなる層も設けられている。
【０００４】
包装容器は、一般的には、包装材料のウェブ又は、予め調製されたブランクからパッケージを形成し、充填し、シールするタイプの近代的な高速包装マシーンによって製造される。従って、包装容器は、積層された包装材料のウェブを該ウェブの２つの長手方向端縁を重ね合わせ結合によって相互に結合してチューブ状に再加工することによって製造される。重ね合わせられた結合状態にある最も内側と最も外側の熱シール可能な熱可塑性ポリマー層同士は、熱をかけて相互に溶着される。前記のチューブには、意図されている食品が充填され、その後にチューブ内の内容物の液面より下で相対的に所定距離のところでチューブの横方向シールを繰り返すことによって、個々のパッケージに分割される。これらのパッケージは、前記の横方向シールに沿って切断することによってチューブから分離され且つ包装材料に形成されている折り目線に沿った折り曲げ形成構造によって所望の幾何学的形状通常は平行六面体形状を付与される。
【０００５】
パッケージ用積層体内のアルミ箔からなる層は、大部分の重合体からなるガスバリア材料よりも遙かに優れたガスバリア特性を提供する。該液体食品殺菌包装のための従来のアルミ箔を基材とするパッケージ用積層体は、その性能レベルが、今日市場において入手できる最もコスト効率の高い包装材料である。競合する他の如何なる材料も、原材料に関してコスト効率がより高く、匹敵する食品保存性能を有し且つ完成されたパッケージ用積層体に置き換える際にも比較的簡素でなければならない。
【０００６】
これまでのところ、信頼性のあるレベルのバリア特性と３カ月を超える期間に亘る食品保存性を有するアルミ箔積層体に匹敵するコスト効率の良い非フォイル型パッケージ用積層体は、市場において入手可能な上記した種類の長期定常保持のための殺菌された紙又は板紙を基材とするパッケージはほとんど存在しない。良好なバリア特性を提供する幾つかの重合体材料が存在するけれども、これらは、積層体内に誤った機械特性を有するか又は、例えば、費用のかかる同時結合層を必要とする積層体内に薄い層に置き換え処理するのが難しく、又は、これらは、更に、良好な厚みとするにはアルミニウムよりもかなり費用がかかり、従って、例えばミルク又はジュースの包装に対してはコスト的に効率的ではない。
【０００７】
極めてコスト効率が良い一つのタイプの重合体ガスバリア層、すなわち、基材上に液体又は溶媒状の分散液又は溶液の形態でコーティングされ、これに続いて乾燥されて薄いバリアコーティングとされるバリア重合体がある。しかしながら、均一なバリア特性を有する平坦なコーティングをもたらすためには、前記の分散液又は溶液は均一で安定していることが極めて重要である。水性組成物のための適切な重合体の例としては、ポリビニルアルコール（ＰＶＯＨ）、水分散性エチレンビニルアルコール（ＥＶＯＨ）、又はポリサッカライド系の水分散性又は溶解性重合体がある。このような分散コーティングされた層又はいわゆる液体膜コーティング（ＬＦＣ）された層は、１グラム／ｍ２の数十分の一まで極めて薄くすることができ、分散液又は溶液が均一で安定している場合、すなわち良好に調製され且つ混合されている場合には、高品質の均一な層を提供することができる。長年に亘って、例えば、ＰＶＯＨは乾燥環境下では優れた酸素バリア特性を有することが知られてきた。ＰＶＯＨはまた、極めて良好な臭気バリア特性、すなわち、臭気性物質が周囲環境例えば冷蔵庫又は貯蔵室から包装容器内へ侵入するのを防止する機能を提供し、この機能はパッケージの長期保存において重要となる。更に、水分散性の又は溶解性の重合体によって形成されたこのような液体膜コーティングされた層は、更に、このような水分散性又は溶解性重合体によって形成された液体膜をコーティングされた重合体の層は、隣接する層に対する良好な内部接着を提供することが多く、このことは、最終的な包装容器の良好な一体性に貢献する。パッケージの一体性は、一般的にパッケージの寿命すなわち包装容器の漏れに対する耐性を意味する。しかしながら、このような水分散性バリア重合体は重大な欠点を有している。すなわち、これらの重合体は、一般的に水分に対して感応性があり且つ酸素ガスバリア特性はパッケージ用積層体内での高い相対湿度において急速に劣化する点である。結局、ＰＶＯＨはＥＶＯＨ又はこれらに類似の薄い分散液をコーティングされた層は、乾燥した環境内で乾燥製品を包装するのには適しているが、長期保存のための液体及び湿度のある製品の包装にはそれほど適していない。
【０００８】
従って、重合体を改質するか又は重合体組成物内に他の物質を含有させること、すなわち重合体を架橋結合することによって、より良好な初期酸素バリア特性を備えると共に耐湿性を高くさせて感湿性の重合体の層を提供することが試みられて来た。しかしながら、物質のこのような改質及び添加は、液体膜コーティングプロセスの制御を比較的難しくし、重要なことには更に費用がかかることが多い。このような物質はまた、食品包装のための現存の食品安全法の観点においては、注意深くスクリーニングする必要もある。例えば、分散液コーティングされたＰＶＯＨの層をその乾燥と関連付けて１００℃を超える温度まで加熱することによって熱硬化させることも試みられて来た。しかしながら、熱への曝露は、コーティングされた板紙からなる基材を損傷させたり、例えば、酸素バリアコーティング内に膨れ及び亀裂のような欠陥を生じさせることによってコーティング特性に悪影響を及ぼすかも知れない。更に、このような試み単独では、殺菌パッケージの全寿命に亘って十分なレベルの酸素の遮蔽を維持するための十分な耐湿性及び堅牢性を提供しないことが確認された。
【０００９】
従って、無菌長期保存のための最終的な包装容器において必要とされるレベルの酸素バリア特性に到達するためには、液体膜コーティング可能なガスバリア重合体バインダ例えばＰＶＯＨは、新しい手段又は少なくとも費用のかかる公知の改造方法の幾つかすなわち架橋結合物質の付加によって改良しなければならないことが予想されていた。
【００１０】
更に、無菌長期保存のための包装容器に使用するためのパッケージ用積層体は、それ自体の内部に、包装された食品の保護のための水蒸気バリア特性を有する必要がある。
【００１１】
水蒸気バリアと層の耐水蒸気性との間に違いがあることを理解することは重要である。耐水蒸気性又は耐湿性は、湿度に曝されたときにもそのバリア特性を維持する機能、すなわち、重合体の特性に対する湿度の悪影響に耐えることを意味している。
【００１２】
水蒸気バリア特性は、水蒸気分子が材料を通ってゆっくりと浸透することに対するバリア性を意味しており、すなわち、物質の特性を維持するために水分又は湿度に耐える能力を意味しておらず、物質が短期間の貯蔵においてすなわち迅速に又はほぼ迅速に湿潤することを防止する迅速な液体バリア特性を意味していない。一つの例として、好ましい低密度ポリエチレン（ＬＤＰＥ’ｓ又はＬＬＤＰＥ’ｓ）のような熱シール可能なポリオレフィンは、液体バリアであり且つ積層体の内側の板紙を充填されている液体製品から保護するか又は高湿度又は冷凍保存におけるようなパッケージの外部の湿潤状態から保護するための最も外側の層として適している。しかしながら、低密度ポリエチレンの水蒸気バリア特性は比較的低く、すなわち、輸送及び貯蔵中に積層体を水蒸気が長期間に亘ってゆっくりと浸透することに対して耐えるために合理的な厚みでの機能は実際には極めて低い。
【００１３】
水蒸気バリア特性は長期保存において重要である。なぜならば、水蒸気バリア特性は、包装された液体食品の水分が包装容器から逃げるのを防止し、これは、需要者が最終的に開いたときに、各包装容器内に予想されるよりも液体食品の内容量の低下をもたらし得る。おそらく、比較的濃くなることによって組成物及び製品の風味もまた変化し得る。更に、水蒸気が包装された食品から紙又は板紙からなる層内へ浸透し且つ逃げ出すことを防止することによって、パッケージ用積層体は、長期間に亘ってその堅牢性を維持することができる。従って、パッケージ材料はまた、液体製品の長期無菌パッケージに適する十分な水蒸気バリア特性をも有することが大切である。
【００１４】
液体膜コーティング又は分散液コーティングに適している水分散可能な又は溶解可能なバリア重合体は、一般的に、水及び水分に対する耐性が低い。これらの重合体は、水分に曝されたときにそれらの酸素バリア特性を容易に失う。これらの重合体は、何らかの方法で架橋結合されるか又は改質されない限り、耐水蒸気性を有するものとして知られていない。これらの重合体は、そのガスバリア特性を維持するために耐湿性を得るように改質されたときにも、通常は依然として如何なる注目すべき水蒸気バリア特性をも得ることが出来ない。
【００１５】
無菌液体食品のための市販されている包装容器に今日使用されている一般的なアルミニウム箔は、水蒸気バリア特性と酸素バリア特性との両方を有している。アルミニウム箔に匹敵す信頼性の高い酸素バリア特性及び水蒸気バリア特性の両方を提供する適切なコスト効率の良い材料の代替例はほとんど存在しない。アルミニウム箔は、実際には、アルミ箔の層が無傷であり且つ損傷されていない限り、パッケージの周りの環境内又は包装された製品内に存在する分子が箔内のあらゆる方向に浸透するのを効果的に防止する。
【００１６】
しかしながら、コスト効率及び堅牢性のために、すなわち、製造及び取扱い条件における適度の変形態様における信頼性の高さのために、例えば、ミルク又はその他の飲料のような無菌液体食品のための非アルミニウム箔系の包装用材料であって、周囲条件下での長期無菌保存のための包装容器内に十分なトータルのバリア特性を提供する材料が必要とされている。本発明に関連する“長期保存”という用語は、包装材料が包装された食品の品質、すなわち少なくとも３カ月好ましくはそれ以上の長い期間に亘る周囲条件下での栄養価、衛生的安全性及び風味を保持することが出来なければならないことを意味している。
【発明の概要】
【００１７】
従って、本発明は、液体又は水分のある食品の長期無菌包装のためのフォイルではない紙又は板紙製のパッケージ用積層体を製造する際の上記した問題点を解決し又は軽減することを目的としている。
【００１８】
本発明は、良好なパッケージの完全性を有する無菌の気密且つ水蒸気密な包装容器を製造するために、コスト効率の良いフォイルではない紙又は板紙を基材とするパッケージ用積層体であって、良好なガスバリア特性、良好な水蒸気バリア特性、及び良好な内部接着特性を有しているパッケージ用積層体を提供することを目的としている。当然のことながら、アルミニウム箔からなるバリア層を有する紙を基材とするパッケージ用積層体のみならず非フォイル性のパッケージ用積層体を提供する他の公知の試みと比較してもコスト効率が良いことも意図している。
【００１９】
本発明は更に、栄養上の品質が維持された状態にある液体食品を周囲条件下で長期保存するための無菌包装容器を製造するために、コスト効率が良く且つ丈夫な非フォイル性の紙又は板紙を基材とする熱シール可能なパッケージ用積層体であって、良好なガスバリア特性、良好な水蒸気バリア特性、及び良好な内部接着特性を有しているパッケージ用積層体を提供することをも目的としている。
【００２０】
本発明の実施例の少なくとも幾つかによれば、本発明の更に特定の目的は、ミルクを周囲条件下で長期保存するための、良好なガス及び水蒸気バリア特性、良好な臭気バリア特性、及び無菌包装のための良好な完全性を備えたコスト効率が良く且つ丈夫な非フォイル性の紙又は板紙を基材とする液体包装容器を提供することである。
【００２１】
これらの目的は、本発明に従って、添付の特許請求の範囲に規定されている積層された包装材料、包装容器、及び包装材を製造する方法によって達成できる。
【００２２】
本発明の第一の特徴によれば、上記の主な目的は、非フォイル型のパッケージ用積層体であって、紙又は板紙からなるコア層と、第一の最も外側の液密で熱シール可能なポリオレフィンからなる層と、前記紙又は板紙からなるコア層の内側の面上に適用された前記第二の最も内側の液密で熱シール可能なポリオレフィンからなる層と、液体ガスバリア組成物を液体膜コーティングされ且つそれに続いて乾燥されることによって形成される酸素ガスバリア層とを備え、前記液体ガスバリア組成物は、水性又は溶液型媒体内に分散又は溶解されている重合体バインダを含んでおり、前記水性又は溶液型媒体内にはまた無機粒子も分散せしめられており、該媒体は更に、適用された酸素ガスバリア層と前記最も内側の熱シール可能なポリオレフィンからなる層との間に配置されている水蒸気バリア層を備えており、前記水蒸気バリア層は、内部に無機充填材粒子が分散せしめられたポリオレフィン系重合体マトリックスを備えている。
【００２３】
本発明に従って液体膜コーティングされたバリア内に使用される分散可能な又は溶解可能な重合体バインダは、均一にコーティングされ且つ乾燥された層内に形成された場合にガスバリア特性を提供する重合体である。
【００２４】
前記分散可能な又は溶解可能な重合体バインダは、ＰＶＯＨ、水分散性ＥＶＯＨ、例えばデンプン又はデンプン誘導体のような多糖、水分散性ポリ塩化ビニリデン（ＰＶＤＣ）若しくは水分散性ポリエステル、又はこれらの２以上の組合せからなる群から選択されるのが好ましい。
【００２５】
前記重合体バインダは、ＰＶＯＨ、水分散性ＥＶＯＨ、デンプン若しくはデンプン誘導体、又はこれらのうちの２以上の組合せからなる群から選択されるのが更に好ましい。
【００２６】
液体膜コーティングバリア重合体としてのＰＶＯＨは、アルミニウム箔と比較して多くの望ましい特性を有しており、その結果、多くの状況において最も好ましいバリア材料である。とりわけ、高い酸素ガスバリア特性と共に、良好な膜形成特性、食品との適合性、及び経済的価値について言及する。特に、ＰＶＯＨは、ミルクの包装にとって特に重要である高い臭気バリア特性を備えたパッケージ用積層体を提供する。
【００２７】
例えばデンプン又はデンプン誘導体のような多くの他の想定できるバリア重合体と同様に、ポリビニルアルコールは、液体膜コーティングプロセス、すなわち適用の際に基材上に薄い均一な層となるように塗布されてその後に乾燥される水性又は溶媒型の分散液又は溶液の形態によって適切に適用される。しかしながら、このプロセスにおける一つの欠点は、紙又は板紙からなるコア層上に適用される液体重合体分散液又は重合体溶液は、該コア層の液体吸収性繊維内へ浸透することであることを発見した。適用される層が薄すぎる場合には、適用されたバリア層を乾燥させるための水又は溶液の除去に伴い、板紙の特性に応じてピンホールが形成される虞がある。
【００２８】
水性系は一般的にある種の環境に対する利点を有している。液体ガスバリア組成物は水性であるのが好ましい。なぜならば、このような組成物は通常は溶媒系よりも更に良好な作業環境の優しさを有しているからである。
【００２９】
上に概略的に述べたように、ＰＶＯＨコーティングの耐水性及び酸素バリア特性を改良するために、カルボン酸官能基を有する重合体又は化合物を含有させることが知られている。カルボン酸官能基を有する重合体は、エチレンアクリル酸共重合体（ＥＡＡ）及びエチレンメタクリル酸共重合体（ＥＭＡＡ）又はこれらの混合物から選択されるのが適切である。ＥＡＡ共重合体は、乾燥コーティング重量で約１〜２０重量％の量で酸素バリア層内に含まれる。
【００３０】
高い乾燥温度におけるＰＶＯＨとＥＡＡとの間のエステル化反応によってＰＶＯＨに疎水性のＥＡＡ高分子鎖が架橋結合されてＰＶＯＨの構造内に形成され、改良された耐酸素特性及び耐水性がもたらされると考えられる。しかしながら、このような混合物は添加物のコストが高いことにより、かなり費用が高い。更に、高い温度での乾燥及び硬化は、板紙基材上のバリアコーティング内に亀裂及び膨れが形成される虞があるために好ましくない。架橋結合はまた、多価化合物例えば金属酸化物のような金属化合物の存在によって惹き起こされる。しかしながら、このような改良された液体膜がコーティングされたガスバリア層自体は依然として、大気保存のための信頼性の高い長期保存無菌包装のための十分なバリア特性を有し且つコスト効率が良くて形の良い包装容器を提供することができない。
【００３１】
別の方法として、特別な種類の水分散性エチレンビニルアルコール重合体（ＥＶＯＨ）が最近開発されて来ており、これは本発明による酸素バリア液体コーティング組成物のためのものとして想定できる。しかしながら、一般的なＥＶＯＨ重合体は、通常は押出成形されることを意図されており、６ｇ／ｍ２以下好ましくは４ｇ／ｍ２以下の薄い液体膜コーティングバリア膜を製造するためには、水性媒体内に分散させ／溶解させることができない。ＥＶＯＨは、かなり多量の水分散性又は溶解性であるビニルアルコール単量体を含有しておらず且つその特性は液体膜コーティング等級のＰＶＯＨの特性に可能な限り近くなければならないと考えられる。押出成形されたＥＶＯＨの層は、液体膜をコーティングされたＥＶＯＨに代替物ではない。なぜならば、押出成形されたＥＶＯＨの層は、本質的に、押出コーティング用に意図されているグレードのＥＶＯＨほどＰＶＯＨに似た特性を有していないからであり且つ押出コーティング又は押出積層によって単一の層として５ｇ／ｍ２未満の量で費用効率良く適用することができない、すなわち、一般的に極めて高価な重合体である同時押出される連結層を必要とするからである。更に、極めて薄い押出成形された層は、極めて迅速に冷却して隣接する層に対する十分な積層接合を持続するのに十分な熱エネルギを含むことができない。
【００３２】
液体膜コーティングに適した酸素バリア特性を付与する重合体バインダの他の例としては、多糖、特にデンプン又はデンプン誘導体があり、例えば酸化デンプン、カチオン性デンプン、及びヒドロキシプロピレート化デンプンが好ましい。このような変性デンプンの例としては、次亜塩素酸酸化ポテトスターチ（ＲａｉｓｏによるＲａｉｓａｍｙｌ  ３０６）、ヒドロキシプロピレート化コーンスターチ等がある。しかしながら、他のデンプン形態及びデンプン誘導体もまたある程度のレベルのガスバリア特性を付与するものとして知られている。
【００３３】
重合体バインダの更に別の例としては、アクリル酸重合体又はメタクリル酸重合体のような重合体及びＰＶＯＨ又はデンプンのような多価アルコール重合体の混合物を含んでいるガスバリアコーティングがある。これらは、例えば、ＥＰ−Ａ−６０８８０８、ＥＰ−Ａ−１０８６９８１、ＷＯ２００５／０３７５３５に記載されている。これらの重合体バインダの架橋結合反応は、上記したように高湿度に対する耐性のためには好ましい。
【００３４】
構成要素のうちの一つの少しの混合比のみを有する混合物、及びこれらの構成要素単独の組成物でさえ、水性コーティング組成物内に酸素バリア特性を付与する。
【００３５】
しかしながら、ガスバリア重合体はＰＶＯＨであるのが最も好ましい。なぜならば、ＰＶＯＨは上記した良好な特性、すなわち、しっかりした形状特性、ガスバリア特性、コスト効率、食品との適合性と共にミルクの包装のためには極めて常用である臭気バリア特性の全てを有しているからである。
【００３６】
ＰＶＯＨを基材とするガスバリア組成物は、ＰＶＯＨが少なくとも９８％このましくは少なくとも９９％の鹸化度を有する場合に良好に機能するが、より低い鹸化度のＰＶＯＨもまた酸素バリア特性を付与できる。
【００３７】
鉱物充填材を溶融処理された熱可塑性重合体の層例えば通常は耐水性ポリオレフィン系重合体の層内へ混ぜ合わせることによって層内を通るゆっくりとした水蒸気の浸透が著しく低減される。しかしながら、例えばタルカム又は炭化カルシウムのような一般的な鉱物充填材は、このような層に対して大きな酸素バリア特性を付与しない。
【００３８】
ＰＶＯＨ層は最初はかなり良好な酸素バリア特性を積層体に付与するけれども、無機粒子が内部に均一に分散せしめられている溶融押出成形されたポリオレフィンの層を積層することによって、例えばＰＶＯＨからなる薄い液体膜をコーティングされたバリア層を保護することを試みているときには、長期間保存状態中の十分なレベルの酸素バリアは相応の層厚によって維持することができることがわかる。従って、酸素バリア特性も水蒸気バリア特性も十分ではなく且つ積層構造内に更に別の層及び材料が必要とされ、これは次いで対応するアルミニウム箔を基材とする包装材料に匹敵する良好なものよりも更に高価な積層体となる。
【００３９】
しかしながら、極めて驚くべきことには、同じく無機粒子を含んでいる液体膜によるコーティングを施されたＰＶＯＨバリア組成物によって得られる層を積層し、ポリオレフィン系の重合体マトリックスを無機粒子と共に溶融処理することによって得られる別の層を有するようにすることによって包装容器を製造する場合には、十分な酸素バリア特性が得られるだけでなく、完成された包装積層体及び完成されたパッケージの水蒸気バリア特性は驚くほど改良され且つ遙かに高くて十分なものであることが判明した。実際には、両方の層内に充填材を含ませることによって、相乗作用する驚くほど改良された水蒸気バリア特性が得られた。
【００４０】
完成されたパッケージ用積層体の酸素バリア特性全体に対する充填されたポリオレフィンからなる層の寄与はゼロであるはずであるが、積層体の長期間に亘る酸素の透過もまた、液体膜コーティングされた酸素バリア層内に無機粒子を含んでいない対応する材料において得られ且つ測定された完全に不十分な酸素透過の値と比較して予想しなかったほど改良された。
【００４１】
この想定外の相乗作用は例えば極めて乾燥した気候のような極端な条件下でもまたこのようなパッケージ用積層体に頼ることができるために必要である。なぜならば、包装されている製品の内側の１００％の湿度から包装容器の壁を通って包装容器の壁の外側に向かう水分の浸透は、パッケージの外側が乾燥した気候であるときには比較的大きい。相対湿度（ＲＨ）の比較的大きな差により、包装容器の材料を通過する水分の移動のための駆動力は、乾燥した砂漠気候条件の下では遙かに大きく、従って、パッケージ用積層体のトータルの水蒸気バリア特性は更に高くなる必要がある。
【００４２】
従って、本発明によると、例えばミルクの長期保存無菌包装のために必要とされる食品貯蔵特性の全てを備えたコスト効率の良い積層体は、板紙を液体膜コーティングされた酸素バリア層及びその内側の別の充填されたポリオレフィンを基材とする層と組み合わせることによって達成され、この場合に、液体バリア組成物は更に無機粒子を含んでもいる。
【００４３】
液体膜としてコーティングされる分散液又は溶液の重合体バインダ材料は、層状であるか又は薄片状に形成されているのが好ましい無機化合物と混ぜ合わせられる。薄片状の無機粒子を層状に配列することによって、酸素ガス分子は、バリア層を横切る通常の真っ直ぐな経路とは異なり、酸素バリア層を通る曲がりくねった経路を介して長い経路をたどって浸透しなければならない。
【００４４】
層状の無機化合物は、剥離状態に分散せしめられた所謂ナノ粒子又はナノ粘土化合物であるのが好ましい。すなわち、層状の無機化合物の層は、液体媒体によって相互に分離されているのが好ましい。従って、層状化合物は、重合体分散液又は溶液によって膨潤せしめられるか又は剥がされ、分散せしめられたとき無機材料の層状構造を貫通する。従って、層状の無機化合物は、液体ガスバリア組成物及び乾燥されたバリア層内で離層状態に分散せしめられる。粘土材料という用語は、カオリナイト、アンチゴライト、スメクタイト、バーミキュライト、ベントナイト、又はマイカ型、の鉱物を包含している。特に、ラポナイト、カオリナイト、ジッカイト、ナクライト、ハロイサイト、アンチゴライト、クリソタイル、パイロフィライト、モンモリロナイト、ヘクトライト、サポナイト、サウコナイト、テトラケイ酸ナトリウムマイカ、タエニオライトナトリウム、白雲母、マーガライト、バーミキュライト、フロゴバイト、脆雲母等が適切な粘土材料として挙げることができる。特に好ましいナノ粒子はモンモリロナイトからなる粒子であり、精製されたモンモリロナイト又はナトリウム置換モンモリロナイト（Ｎａ−ＭＭＴ）が最も好ましい。ナノサイズの層状の無機化合物又は粘土鉱物は、縦横比が５０〜５０００であり且つ薄片状態で約５μｍ以下の粒子サイズであるのが好ましい。
【００４５】
無機粒子は、主として縦横比が５０〜５０００の層状ベントナイト粒子からなる。
【００４６】
液体膜をコーティングされた酸素バリア層は、乾燥重量基準で、好ましくは約５〜４０重量％、より好ましくは約１０〜４０重量％、最も好ましくは約２０〜３０重量％の層状無機化合物を含んでいる。この量が少なすぎる場合には、コーティングされ且つ乾燥されたバリア層のバリア特性は、層状無機化合物が使用されない場合と比較して著しく改良されないであろう。この量が多すぎる場合には、液体組成物はコーティングとして適用することがより難しくなり且つアプリケータ装置の貯蔵タンク及び導管内で処理することがより難しくなるであろう。このバリア層は、乾燥されたコーティング重量で、好ましくは約９９〜６０重量％、より好ましくは約９５〜７０重量％、最も好ましくは約９５〜８０重量％の重合体を含んでいる。分散安定剤等のような添加剤を、乾燥コーティングを基準として約１重量％以下の量でガスバリア組成物内に含ませるのが好ましい。該組成物の全乾燥成分は、５〜１５重量％であるのが好ましく、７〜１２重量％であるのがより好ましい。
【００４７】
代替的な好ましい実施例によれば、無機粒子は、主として縦横比が１０〜５００である層状のタルカム粒子からなる。該組成物は、乾燥重量で、好ましくは１０〜７０重量％、より好ましくは２０〜７０重量％、更に好ましくは２０〜６０重量％、最も好ましくは３０〜５０重量％の量でタルカム粒子を含んでいる。２０重量％未満の場合にはガスバリア特性に著しい増大がなく、７０重量％を超えると、層内の粒子間の内部凝集力が少なくなるので、コーティングされた層は比較的脆くなり且つ壊れやすくなる。重合体バインダの量は、粒子を取り巻き且つ分散させて層内で相互に積層させるには極めて少ない量であると考えられる。ＰＶＯＨ及びタルカムからなるこのような液体バリア組成物の全乾燥成分量は、５〜２５重量％である。
【００４８】
本明細書に参考として組み込まれているＷＯ  ０３／０３１７２０号によると、３〜１５０ｎｍ、好ましくは４〜１０ｎｍ、更に好ましくは５〜７０ｎｍの粒子サイズを示し且つ非晶質で球状のコロイド状のシリカ粒子が使用されている場合には、驚くほど良好な酸素バリア特性が達成されることも知られている。コロイド状のシリカ粒子を使用すると、液体バリア組成物は、１５〜４０重量％、好ましくは２０〜３５重量％、更に好ましくは２４〜３１重量％の乾燥成分で適用して強制的な乾燥の必要性を少なくすることができるという利点を更に有する。
【００４９】
本発明による代替的な無機粒子は、カオリン、マイカ、炭化カルシウム等である。
【００５０】
酸素バリア特性を付与するために無機粒子が採用されている場合にはまた、好ましい重合体バインダは、部分的にその上記した有利な特性に因りＰＶＯＨとされる。更に、ＰＶＯＨは、混合の観点からも有利である。すなわち、無機粒子をＰＶＯＨの水溶液内に分散させるか薄片状に剥離させてＰＶＯＨと粒子との安定した混合物を形成し、それによって均一な組成物及び形態を備えた良好にコーティングされた膜の形成を可能にすることは一般的に容易である。
【００５１】
本発明によると、前記酸素ガスバリア層は、乾燥重量で、０．５〜６ｇ／ｍ２、好ましくは３〜５ｇ／ｍ２、より好ましくは３〜４ｇ／ｍ２の全量で適用されるのが好ましい。１ｇ／ｍ２未満の場合には達成されるガスバリア特性が低すぎ、一方、バリア用重合体のコストは一般的に高く且つ液体を蒸発させて飛ばすのに高いエネルギコストを必要とするので、６ｇ／ｍ２を超えると、コーティングされる層がパッケージ用積層体に良好なコスト効率をもたらさない。更に、コーティングされた層は、無機粒子がガスバリア組成物内にどの程度の量で含まれるかに応じて、６ｇ／ｍ２を超える厚みにおいては極めて脆くなる。３〜５ｇ／ｍ２によって比較的好ましい程度の酸素バリアが達成され、３〜４ｇ／ｍ２によってバリア特性とコストとの最も好ましいバランスが達成される。
【００５２】
本発明の好ましい実施例によると、酸素ガスバリア層は、中間に乾燥ステップを含む２つの連続したステップによって、２つの部分的な層として適用される。２つの部分層として適用される場合には、各層は、１．０〜３．０ｇ／ｍ２、より好ましくは１．５〜２．０ｇ／ｍ２の量で適用され、比較的少ない量の液体ガスバリア組成物によって全体として高品質の層が可能になる。
【００５３】
本発明によれば、酸素ガスバリア層は、直にすなわち紙又は板紙からなるコア層に隣接すなわち連続させてコーティングされて適用されるのが好ましい。前記の紙からなる層は、積層されたパッケージ用材料を通って外部を浸透する水分が水分感応液体膜をコーティングされた酸素ガスバリア層内にトラップされないが紙からなる層を介して包装容器の外側へ更に移動せしめられるのを確保する。この紙からなる層は、呼吸することによって水分を隣接しているバリア層から逃がしてバリア層内の水分を長期間に亘ってほぼ一定の低いレベルに保つ。
【００５４】
本発明において使用するための紙又は板紙からなるコア層は、通常は、厚みが約１００μｍ〜約６００μｍであり且つ表面重量が約１００〜５００ｇ／ｍ２好ましくは２００〜３００ｇ／ｍ２であり且つ適切な包装特性の一般的な紙又は板紙からなる。
【００５５】
液体食品の低コストの無菌の長期保存パッケージのためには、比較的薄いコア層を備えている比較的薄いパッケージ用積層体が使用される。このようなパッケージ用積層体によって作られた包装容器は、折り曲げて形成されず且つ枕形状の可撓性のポーチに比較的似ている。このようなポーチ型のパッケージに適した紙の面重量は、通常は、約５０〜約１４０ｇ／ｍ２好ましくは約７０〜１２０ｇ／ｍ２更に好ましくは７０〜約１１０ｇ／ｍ２である。
【００５６】
本発明による水蒸気バリア層に適したポリオレフィン系マトリックス重合体は、高密度ポリオレフィン（ＨＤＰＥ）に基づくか、高密度ポリオレフィンを含むか、好ましくは高密度ポリオレフィンからなるものである。他の必要とされるパッケージ特性と組み合わせた任意の水蒸気バリア特性は、ＨＤＰＥ及びマトリックス重合体内に均一に分散せしめられた無機充填材粒子とからなるマトリックス組成物を使用すると得ることができる。しかしながら、このようなポリエチレン（ＬＤＰＥ，ＭＤＰＥ）及びポリプロピレン（ＰＰ）のような他のポリオレフィン並びにその共重合体又は混合物もまた、本発明の範囲内に含まれる好適なマトリックス重合体である。しかしながら、本発明によると、該マトリックス重合体は主としてＨＤＰＥを含むか又はＨＤＰＥを基材とすることが好ましい。該マトリックス重合体はＨＤＰＥからなるのが最も好ましい。
【００５７】
本発明に従って使用される無機充填材は、可能な最良の水蒸気バリア特性を付与するためには、形状及び構造が層状であるのが好ましい。このような層状の充填材粒子の例としては、タルカム、マイカ、及びナノサイズの粘土粒子、例えば、モンモリロナイト、スメクタイト、ベントナイト等がある。層状のタルカム粒子が最も好ましい。しかしながら、カオリン、炭化カルシウム、ドロマイト、及びその他のものもまた、多量（５０重量％より多いのが好ましい）に使用される場合には十分良好に機能する。
【００５８】
水蒸気バリア層の厚みは、１５〜３０μｍ好ましくは１５〜２５μｍ最も好ましくはμｍｇ／ｍ２であるのが有利である。
【００５９】
本発明の代替的な実施例によると、ポリオレフィン系マトリックス及び無機充填材粒子を含んでいる水蒸気バリア層は、マイクロ多層同時押出技術によって同時押出成形され、充填されたポリオレフィンより堅牢性又は衝撃吸収性が高く、その結果、該水蒸気バリア層が充填されたポリオレフィンと堅牢性又は衝撃吸収性の重合体との幾つかの薄い交互の層からなるようにされる。このようにして、充填されたポリオレフィンの層の両方の水蒸気バリア特性が維持され、一方、衝撃吸収性の交互の層もまた、同時押出成形された膜に何らかの堅牢性を付与する。このように、充填されたポリオレフィンからなる層の本質的な脆さが、交互の衝撃吸収性重合体によって付与された衝撃吸収特性によって補償される。このような比較的堅牢な重合体は、ＬＬＤＰＥ重合体から見つけることができ、衝撃吸収性重合体は、ｍ−ＬＬＤＰＥ（メタロセン−触媒によって重合された直鎖状低密度ポリエチレン）、ＶＬＤＰＥ（超低密度ポリエチレン）、ＵＬＤＰＥ（超極低密度ポリエチレン）、並びに溶融押出成形可能な等級のエラストマ、プラストマ、及びＴＰＥ（熱可塑性エラストマ）からなる群から選択される。
【００６０】
マイクロ多層同時押出成形技術においては、いわゆる多層給送ブロックが使用される。該多層給送ブロックは、２つの異なる重合体の流れを多数のマイクロメータの薄い交互の層に分割して薄い交互の重合体からなる層の膜を形成する。このようにする際に、２つの異なる重合体を含む膜は、特別に調製され且つ層の厚み及び所望の特性に関して最適化される。マイクロ多層同時押出整形された水蒸気バリア膜の厚みは１０〜２０μｍであるのが適切である。
【００６１】
必要とされる場合にパッケージ用積層体の光バリア特性を増大させるためには、黒又は光吸収性色素を重合体のうちの一つに混ぜ、一方、白又は光反射性色素をマイクロ多層同時押出成形される層の別の重合体内に混ぜる。このようにして、予め製造されたマイクロ多層膜はグレーがかった外観を得る。
【００６２】
最も外側及び最も内側の熱シール可能な液密層用の適切な熱可塑性樹脂は、ポリオレフィン、好ましくはポリエチレン、最も好ましくは低密度ポリエチレン、例えば、ＬＤＰＥ、直鎖状ＬＤＰＥ（ＬＬＤＰＥ）若しくは単一サイト触媒メタロセンポリエチレン（ｍ−ＬＬＤＰＥ）、又はこれらの共重合体若しくは混合物である。該最も内側の熱シール可能なポリオレフィンからなる層の厚みは１０〜３０μｍである。
【００６３】
水蒸気バリア層は、紙又は板紙からなる層に、中間の熱可塑性重合体からなる層によって結合される。該中間の熱可塑性重合体は、ポリオレフィン及びポリオレフィン系接着性重合体、特にＬＤＰＥ又はポリエチレン系接着性重合体から選択される。該中間の熱可塑性接合層の厚みは、１０〜２０好ましくは１２〜１５μｍであるのが好ましい。
【００６４】
必要とされる場合に、本発明によるパッケージ用重合体の光バリア特性を更に改良するためには、光吸収性粒子又は色素が前記の中間の熱可塑性接合層内に混ぜられる。このような光吸収性粒子の好ましい例は“カーボンブラック”である。前記中間接合層の黒色は、板紙からなる層によって外側が隠され且つ積層体の内側が水蒸気バリア層よって覆われるのが有利である。
【００６５】
代替的な好ましい実施例によると、中間の熱可塑性接合層は、パッケージ用積層体の光バリア特性を改良するために、代替的に又は付加的に光反射性の白色色素を含んでいる。
【００６６】
本発明の更に別の特徴に従って、本発明によるパッケージ用積層体によって製造された長期保存無菌包装に適した包装容器が提供される。この包装容器は、酸素及び水蒸気の遅い浸透速度、パッケージの完全性、及び積層体層間の内部接合性のような特性を備えており、これらの特性は、添付の特許請求の範囲の請求項１９に記載されており、市販によって入手可能な従来のアルミニウム箔からなる包装容器の特性に匹敵するものである。本発明の更に別の特徴に従って、特許請求の範囲の請求項１３〜１８に規定されているパッケージ用積層体の製造方法が提供される。
【００６７】
該方法は、紙又は板紙からなる層を用意するステップと、水性又は溶媒性の液体媒体内に分散せしめられるか又は溶解された重合体バインダを含んでおり更に無機粒子が分散せしめられて含まれている液体ガスバリア組成物を用意するステップと、前記紙又は板紙からなる層の第一の側の面に前記液体組成物を膜としてコーティングし、これに続いて乾燥させて前記液体を蒸発させることによって、前記重合体バインダと無機粒子とを含む薄い酸素ガスバリア層を形成するステップと、ポリオレフィン系重合体マトリックスを含み且つ無機充填材粒子が内部に分散せしめられている溶融加工可能な重合体組成物を用意するステップと、溶融押出法を使用して、溶融加工可能な重合体組成物によって水蒸気バリア層を提供するステップと、前記押出成形された水蒸気バリア層を前記酸素ガスバリア層の内側の面上に積層させるステップと、熱シール可能なポリオレフィンからなる最も内側の層を前記水蒸気バリア層の内側の面上に付与するステップと、熱シール可能なポリオレフィンからなる最も外側の層を前記コア層上に付与するステップと、からなる。
【００６８】
本発明の好ましい方法においては、液体ガスバリア組成物は、前記の紙又は板紙からなる層の内側の面上に直にコーティングされる。包装された食品は液体であるか又は液体を含有しているので、積層体を通って内側から外側へと移動する水蒸気のコンスタントな移動が存在し、このことが、水蒸気を液体膜コーティングされた層を通して外部へ逃がし且つ紙からなる層を通して比較的迅速に外部へ逃げさせることがより良好であることに対する理由である。紙からなる層が重合体からなる層によってコーティングされる場合には、水蒸気は、紙からなる層の内側に長期間に亘って保持され且つトラップされて液体膜コーティングされたバリア層内の相対湿度を上昇させる。従って、液体膜コーティングされた層は紙からなる層に直に隣接しているのが好ましい。
【００６９】
本発明の好ましい方法によると、酸素ガスバリア層は、乾燥重量で０．５〜６ｇ／ｍ２好ましくは３〜５ｇ／ｍ２更に好ましくは３〜４ｇ／ｍ２のトータル量で適用される。本発明の更に好ましい方法によると、酸素ガスバリア層は、中間に乾燥ステップを含む２つの連続するステップによって２つの部分層として適用される。２つの部分層として適用される場合には、各層は、１．０〜３．０ｇ／ｍ２好ましくは１．５〜２ｇ／ｍ２の量で適用される。
【００７０】
一つの実施例によると、溶融加工可能な重合体組成物からなる水蒸気バリア層は、板紙上に押出コーティング又は同時押出コーティングすることによって、酸素ガスバリア層の内側の面上に提供され且つ積層される。
【００７１】
本発明の代替的な実施例によると、溶融加工可能な重合体組成物からなる水蒸気バリア層は、押出又は同時押出による注型法又は吹出成型法によって膜を提供し、これに続いて該膜を中間の熱可塑性接合層と共に押出積層することによって前記酸素ガスバリア層の内側の面上に積層させることによって付与される。
【００７２】
本発明の更に別の代替的な実施例によると、上記方法は更に、適用された酸素ガスバリア層上に中間の重合体接合層を液体膜コーティングし且つ液体を蒸発させることによって乾燥させるステップと、押出又は同時押出による注型法又は吹出成型法によって溶融加工可能な重合体組成物から水蒸気バリア膜を提供し、次いで該膜を前記中間の重合体接合層に熱加圧積層することによって酸素ガスバリア層の内側の面上に前記膜を積層するステップを含んでいる。該中間の接合層の重合体は、熱可塑性接合重合体又は硬化接着性重合体例えばＥＢ−硬化接着性重合体とすることができる。
【００７３】
このような予め製造された膜は、別の方法として、上記したマイクロ多層同時押出技術によって製造しても良い。
【００７４】
本発明の好ましい実施例によると、熱シール可能なポリオレフィンからなる最も内側の層は、（同時−）押出コーティングによって水蒸気バリア層の内側に付与される。該最も内側の熱シール可能な材料は、意図した熱シールプロセスに適合させるために、各々が同じか又は異なるポリオレフィン好ましくは低密度ポリエチレンからなる２以上の部分層に分割される。別の方法として、熱シール可能なポリオレフィンからなる最も内側の層は、同じステップにおいて水蒸気バリア層と一緒に同時押出によって形成されることによって、水蒸気バリア層の内側に付与される。
【００７５】
一つの合理的な代替的実施例によると、中間の接合層、水蒸気バリア層、及び最も内側の熱シール層を含む全ての熱可塑性の内側層は、液体膜コーティングされた板紙上に同時押出コーティングされる。
【００７６】
水蒸気バリア層は、ポリオレフィン及びポリオレフィン系の接着性重合体から選択された中間の熱可塑性重合体の層によって、バリアコーティングされた紙又は板紙からなる層に接合される。
【００７７】
加熱押圧積層を含む代替的な方法のためには、中間の液体膜コーティングされた接合層は、接着性重合体、例えば、ポリオレフィン系共重合体又は（メタ）アクリル酸若しくはマレイン酸単量体とのグラフト重合体であるのが有利である。
【００７８】
従って、本発明の方法は更に、水蒸気バリア層を酸素ガスバリア層の内側の面上に、中間の熱可塑性接合層によって押出積層するステップを含んでいる。液体膜コーティングされた酸素バリア層の酸素バリア性能は、熱可塑性重合体からなる隣接の層によってコーティングされるか又は該隣接の層に積層される場合に著しく改良され、このような層はまた、パッケージ用積層体の高いトータルの乱用抵抗に寄与する。このような中間の熱可塑性接合層は、ポリオレフィン及びポリオレフィン系重合体の中から選択するのが好ましい。該中間の熱可塑性接合層は、一般的なＬＤＰＥであるのが有利である。
【図面の簡単な説明】
【００７９】
以下において、本発明の好ましい実施例を図面を参照しつつ説明する。
【図１ａ】図１ａは、本発明に従って製造されたパッケージ用積層体の択一的な実施例を断面図で示している概略図である。
【図１ｂ】図１ｂは、本発明に従って製造されたパッケージ用積層体の択一的な実施例を断面図で示している概略図である。
【図１ｃ】図１ｃは、本発明に従って製造されたパッケージ用積層体の択一的な実施例を断面図で示している概略図である。
【図１ｄ】図１ｄは、本発明に従って製造されたパッケージ用積層体の択一的な実施例を断面図で示している概略図である。
【図２−１】図２−１は、図１ａに示されているパッケージ用積層体を製造する方法を示している図である。
【図２ａ】図２ａは、図１ｂに示されているパッケージ用積層体を製造する方法を示している図である。
【図２ｂ】図２ｂは、図１ｃに示されているパッケージ用積層体を製造する方法を示している図である。
【図２ｃ】図２ｃは、図１ｄに示されているパッケージ用積層体を製造する方法を示している図である。
【図３ａ】図３ａは、本発明によるパッケージ用積層体によって製造された包装容器の例を示している図である。
【図３ｂ】図３ｂは、本発明によるパッケージ用積層体によって製造された包装容器の例を示している図である。
【図４】図４は、包装容器が、連続してなされる充填及び密封プロセスによってパッケージ用積層体から製造される方法の原理を示している図である。
【実施例】
【００８０】
図１ａには、本発明によって製造された一般的な環境条件下で殺菌包装し且つ長期保存するためのパッケージ用積層体１０ａの第一の実施例が断面図で示されている。該積層体は、３２０ｍＮの曲げ力を有している板紙からなるコア層１１と、コア層１１上に液体ガスバリア組成物からなる液体膜をコーティングし次いで乾燥して形成した薄い酸素ガスバリア層１２とを有している。該酸素ガスバリア組成物は、ＰＶＯＨと無機層状粒子特に乾燥重量基準で３０重量％の薄片状のベントナイトクレイの分散物との水溶液を含んでいる。従って、該コーティングされた層は、乾燥後には、ＰＶＯＨの連続相内に薄片状又は層状の粒子が層形態で分布せしめられたＰＶＯＨからなる。該パッケージ用積層体は更に、前記の適用された酸素ガスバリア層１２と最も内側の熱シール可能なポリオレフィン層１５との間に配置された水蒸気バリア層１４を備えており、該水蒸気バリア層１４は、ポリオレフィン系マトリックス重合体と、該マトリックス重合体内に分散せしめられた無機充填材粒子とを備えている。水蒸気バリア層１４は、液体膜をコーティングされたコア層１１〜１２に積層されている。この積層は、無機充填材粒子を備えている高密度ポリエチレン（ＨＤＰＥ）組成物であるポリオレフィン系重合体マトリックス組成物を直接押出か同時押出によるコーティングによってなされる。層１４は、接着性のポリオフレイン系重合体（図示せず）からなる中間結合層と一緒にコア層上に同時押出コーティングされる。ポリオフレインからなる外側の液密で熱シール可能な層１６がコア層１１の外側の面に適用される。コア層の外側の面は、該パッケージ用積層体によって作られた包装容器の外側に面するように向けられる。外側の層１６のポリオレフィンは、熱シール特性を有する一般的な低密度ポリエチレン（ＬＤＰＥ）である。最も内側の液密で熱シール可能な層１５は、該パッケージ用積層体によって作られている包装容器の内側に面している水蒸気バリア層１４の内側に配置されており、層１５は包装された製品と接触する状態となる。最も内側の熱シール可能な層は、ＬＤＰＥと直鎖状低密度ポリエチレン（ＬＬＰＤＥ）とからなるのが好ましい。該直鎖状低密度ポリエチレンは、エチレンモノマーをＣ４〜Ｃ８より好ましくはＣ６〜Ｃ８のアルファ−オレフィンアルキレンモノマーとメタロセン触媒すなわち所謂メタロセン−ＬＬＤＰＥ（ｍ−ＬＬＤＰＥ）存在下で重合させることによって作られる。この最も内側の熱シール可能な層１５は、同種又は異種のＬＤＰＥ’ｓ、（ｍ）−ＬＬＤＰＥ又はこれらの混合物からなる２つ又は幾つかの部分層からなり且つ引き続いて行なわれる同時押出コーティングステップにおいて水蒸気バリア層１４と共に同時押出コーティングされるか又は水蒸気バリア層１４上に押出コーティングされる。熱シール可能な層１５の秤量厚みは、約１５ｇ／ｍ２である。水蒸気バリア層の厚みは約２０ｇ／ｍ２であるのが好ましい。中間接着層の厚みは１０〜１５ｇ／ｍ２あるのが好ましい。
【００８１】
図１ｂは、図１ａに示されているものと類似のパッケージ用積層体１０ｂを示しており、両者の相異点は、水蒸気バリア層１４がポリオレフィン系マトリックス重合体と、該マトリックス重合体内に分散せしめられた無機充填材粒子とを含んでおり、該水蒸気バリア層が、酸素バリアコーティングされている板紙からなる層に積層された予め調製された膜の一部分である点である。水蒸気バリア層１４は、多層膜１４〜１５をもたらす同時押出膜吹出成型法又は同時押出膜注型法のような溶融同時押出プロセスによって、最も内側の熱シール可能な層１５と一緒に予め調製される。多層膜１４〜１５は、次いで、ポリオレフィン系重合体好ましくは低密度ポリエチレン（ＬＤＰＥ）からなる中間層１３によって、液体膜をコーティングされたバリア層１２に積層される。従って、中間接合層１３は、酸素バリアコーティングされたコア層１１〜１２と水蒸気バリア熱シール膜１４〜１５とを相互に押出し積層させることによって作られる。中間接合層の厚みは１０〜２０μｍであるのが好ましく、水蒸気バリア熱シール膜の厚みは１５〜３５μｍであるのが好ましい。
【００８２】
図１ｃは、図１ｂに示されているものと類似のパッケージ用積層体１０ｃを示している。すなわち、ポリオレフィン系マトリックス重合体と、該マトリックス重合体内に分散せしめられている無機充填材粒子とを含んでいる蒸気バリア層１４は、酸素バリアコーティングされた板紙層に積層されている予め調製された膜である。図１ｂに示されているものとの相異点は、水蒸気バリア層１４が、膜１４をもたらす例えば押出膜吹出成型法又は同時押出膜注型法のような溶融押出プロセスによって単一層の膜として予め調製される点である。膜１４は、ポリオレフィン系重合体好ましくは低密度ポリエチレン（ＬＤＰＥ）からなる中間層１３によって液体膜コーティングされたバリア層１２上に積層される。従って、中間の接合層１３は、酸素バリアをコーティングされたコア層１１〜１２と水蒸気バリア膜１４とを相互に押出し積層することによって形成される。続いて、熱シール可能の重合体層１５が、水蒸気バリア層１４の内側の面上に押出コーティングされる。熱シール可能な層１５の秤量厚みは約１５ｇ／ｍ２である。水蒸気バリア層の厚みは、約２０ｇ／ｍ２であるのが好ましい。中間接合層の厚みは１０〜１５ｇ／ｍ２であるのが好ましい。
【００８３】
図１ｄは、図１に示されているものと類似のパッケージ用積層体１０ｄを示しているが、ここでは、蒸気バリア層の予め調製されている膜１４は、無機充填材を備えているポリウレタン系マトリックス重合体（１４−１）と、比較的堅牢であるか又は衝撃吸収性が比較的高い重合体からなる層（１４−２）とからなる多数のマイクロメータ薄さの交互の層、例えば、ＬＬＤＰＥ、ｍ−ＬＬＤＰＥ、ＶＬＤＰＥ、又はＵＬＤＰＥからなる層とを含んでいる。マイクロ−多層膜１４は、ポリウレタン系重合体好ましくは低密度ポリエチレン（ＬＤＰＥ）からなる中間層１３によって、液体膜をコーティングされたバリア層１２上に積層される。従って、中間接合層１３は、酸素バリアコーティングされたコア層１１〜１２と、水蒸気バリア膜１４とを相互に押出積層することによって形成される。水蒸気バリア膜１４の内側の面上には、熱シール可能な重合体好ましくはＬＤＰＥからなる最も内側の層１５が同時押出コーティングされている。
【００８４】
図２−１には、図１ａ、１ｂ、１ｃ及び１ｄのパッケージ用積層体内の層１１及び１２に関して示されている、紙又は板紙からなる層上に液体酸素バリア組成物を液体膜コーティングする方法が概略的に示されている。紙からなる層２１ａが、貯蔵リールから液体膜コーティングステーション２２ａへと給送され、該ステーションにおいては、コーティングされた紙が乾燥ステーション２２ｂを通過するとコーティングされ且つ乾燥された層の量が約１〜６ｇ／ｍ２となるような量で、液体ガスバリア組成物が適用される。一つの好ましい実施例よれば、液体膜コーティング動作は、２つのステップ、すなわち１．０〜３．０ｇ／ｍ２の量で最初にコーティングし、中間ステップにおいて乾燥させ、次いで二回目に１．０〜３．０ｇ／ｍ２の量でコーティングし、最後に、液体膜をコーティングされた層全体を乾燥させることによって行われ、酸素バリアコーティングされた紙の層２１ｂが得られる。
【００８５】
図２ａには、図１ａのパッケージ用積層体１０ａの製造のための積層プロセス２０ａが示されており、該プロセスにおいては、酸素バリアコーティングされた層２１ｂは多層溶融された膜２４に直に同時押出されており、相互に隣接している層２１ｂと水蒸気バリア層１４とを接合させるための結合層が含まれている。水蒸気バリア層１４は、ＨＤＰＥであるポリオレフィン系マトリクス重合体と、該マトリックス重合体内に分散せしめられているタルカムである無機充填材粒子とを含んでいる。これに続く押出コーティングステップ２６においては、低密度ポリエチレンからなる最も内側の液密で熱シール可能な層１５が、水蒸気バリア層１４上に更に押出コーティングされる。最も内側の層１５は、フィードブロック２６−２内を給送され且つローラーのニップステーション２６−１において水蒸気バリア層１４上に溶融カーテン膜２６−３として適用される。別の方法として、最も内側の熱シール可能な層の押出コーティングは、水蒸気バリア層１４と一緒に行われ、これによって、多層溶融膜２４ａもまた同時押出された最も内側の液密で熱シール可能な層１５を水蒸気バリア層１４の内側面上に有している。従って、図示された押出コーティングステーション２６−１は省略されている。これに続いて、積層された紙及び膜は、第二の押出器のフィードブロック２７−２と積層ニップ２７−１を通過し、この場合に、ＬＤＰＥ１６の最も内側の熱シール可能な層は、紙からなる層の外側面上にコーティングされる。最後に完成されたパッケージ用積層体２８ａは、貯蔵用リール（図示せず）に巻き付けられる。
【００８６】
図２ｂには、図１ｂのパッケージ用積層体１０ｂの製造のための積層プロセス２０ｂが示されている。該積層プロセスにおいては、酸素バリアコーティングされたコア層２１ｂが予め調製された多層重合体膜２３ｂ上に積層され、該多層重合体からなる膜２３ｂは、ポリオレフィン系重合体好ましくはＨＤＰＥからなる水蒸気バリア層１４を含んでおり、ＬＤＰＥ２４ｂからなる中間接合層を押出ステーション２４から押出し且つローラーのニップ２５内で相互に押し付けることによって内部に無機粒子が分散せしめられる。予め調製された重合体からなる膜２３ｂは更に、完成された包装容器の内面へと導かれる水蒸気バリア膜１４の内側面上に配置される最も内側の液密な熱シール可能な層１５と、同時押出膜吹出成形法又は同時押出膜注型法によって相互に同時押出溶融処理された２つの層１４及び１５を備えている。これに続いて、積層された紙からなるコア１１〜１２と多層膜１４〜１５とは、第二の押出フィードブロック２７−２と積層ニップ２７−１とを通過し、ここで、ＬＤＰＥからなる最も外側の熱シール可能な層１６；２７−３が、紙からなる層の外側面上にコーティングされる。最後に、完成されたパッケージ用積層体２８ｂは貯蔵用リール（図示せず）に巻き付けられる。
【００８７】
図２ｃには、図１のパッケージ用積層体１０ｃを製造するための積層プロセス２０ｃが示されており、該プロセス２０ｃは、最も内側の液密で熱シール可能な層１５が別のステップにおいて予め調製され且つ積層された重合体の膜２３ｃ上に押出コーティングされる以外は、上記の図２ｂに示されている積層プロセスと同じである。従って、酸素バリアコーティングされた層２１ｂは重合体の膜２３ｃに積層されており、重合体の膜２３ｃはポリオレフィン系重合体好ましくはＨＤＰＥの層からなり、ＬＤＰＥ２４ｂ（又は２４ｃ）からなる中間接合層を押出ステーション２４から押出し且つローラーのニップ２５内で相互に押し付けることによって内部に無機粒子が分散せしめられる。これに続いて、積層された紙と膜とは、第二の押出器のフィードブロック２６−２と積層ニップ２６−１とを通過し、ここで、最も内側の熱シール可能な層１５；２６−３が、積層体の膜側の面２３上にコーティングされる。最後に、積層された紙と膜とが第三の押出機のフィードブロック２７−２と積層ニップ２７−１を通過し、ここでＬＤＰＥからなる最も外側の熱シール可能な層１６；２７−３が紙からなる層の外側にコーティングされる。完成されたパッケージ用積層体２８ｃは貯蔵用リール（図示せず）に巻き付けられる。
【００８８】
代替的な積層体１ｄの製造のためには、図２ｃに示されているものと同じ積層プロセスが使用される。相異点は、予め調製された膜１４が、図１ｄに関連させて上記したマイクロ多層同時押出技術によって作られた膜である点である。
【００８９】
図３ａは、本発明によるパッケージ用積層体１０（ａ，ｂ，ｃ）によって作られた包装容器３０ａの好ましい例を示している。この包装容器は特に、飲料、ソース、スープ等に適している。典型的には、このようなパッケージの容積は約１００〜１０００ｍｌである。該パッケージは如何なる形状であっても良いが、各々、長手方向シール３１と横方向シール３２とを有しており、任意に開口具３３を備えているブリック形状であるのが好ましい。別の実施例（図示せず）においては、該包装容器は楔のような形状とされても良い。このような“楔形状”を得るためには、パッケージの底部のみが折り曲げ形成されて、パッケージの横方向熱シールがパッケージ底部に対して折り曲げられ且つシールされる三角形の隅部の垂れ蓋の下に隠れるようにされる。頂部の横方向シールは折り曲げられない状態のままである。このようにして、半折り畳み包装容器は、食品店の棚上に置かれるか又はテーブルなどの上に置かれたときでも依然として取り扱いが容易で且つ形状が安定している。
【００９０】
図３ｂは、比較的薄い紙からなるコア層を有している本発明によるパッケージ用積層体１０’（ａ，ｂ，ｃ）によって作られた包装容器３０ｂの代替的な好ましい例を示している。パッケージ用積層体１０’は比較的薄い紙からなるコア層を有することによって比較的薄いので、平行六面体又は楔形状の包装容器を形成するのに十分な寸法安定性を有しておらず且つ横方向シール３２ｂの後に折り曲げられない。従って、枕形状のポーチのような容器のままであり、このような形状で配送され且つ販売されている。
【００９１】
図４は、本願明細書の導入部分に記載されている原理、すなわち、パッケージ材料が重ねられ且つ結合部４３において相互に結合されているウェブの長手方向端縁４２，４２’によってチュ−ブ４１状に形成されている。このチューブには意図されている液体食品が充填され４４且つ該チューブはチューブ内に充填されている内容物の液面より下方で相対的に所定距離のところでチュ−ブの繰り返される横方向シール４５によって個々のパッケージに分割される。パッケージ４６は、横方向シール内の刻み目によって分割され且つ材料に設けられている折り目線に沿った折り曲げ加工によって所望の幾何学的構造を付与される。
【００９２】
例１
間に乾燥過程を挟む２つの連続するステップによって、溶解され且つ分散せしめられたＰＶＯＨと乾燥質量で計算して３０重量％のベントナイト粘土との水性ガスバリア組成物からなる２×１ｇ／ｍ２の液体膜コーティングによって、Ｆｒｏｖｉによる３２０ｍＮ  ＣＬＣ／Ｃ板紙上にパッケージ用積層体を形成した。
【００９３】
水性ガスバリア組成物の調製：約５０〜５０００の縦横比を有する薄片状に剥離した層状のモンモリロナイト粒子（Ｋｕｎｉｍｉｎｅ工業株式会社からのＫｕｎｉｐｉａ  Ｆ）の約５〜１５重量％の水性分散液を、約１０重量％のＰＶＯＨ（９９％を超える鹸化度を有しているＭｏｗｉｏｌ  １５〜９９）と、１〜８時間に亘って６０〜９０℃で混ぜ合わせる。薄片状に剥離された層状の鉱物粒子の分散液は安定化添加物によって安定化させることができる。別の方法として、層状の鉱物粒子を、６０〜９０℃で１〜８時間に亘って、ＰＶＯＨ溶液内で直接薄片状に剥離する。
【００９４】
次いで、湿潤適用されたコーティングを１００〜１５０℃のウェブ表面温度で乾燥させる。
【００９５】
このようにして、適用したガスバリア層の内側の面上に、粒子の９５％が５．５ｍより小さく且つ粒子の５０％が２．２ｍより小さくなるような粒子サイズ分布を有するタルカム粒子を３０重量％の量で含み且つ厚みが約２０ｇ／ｍ２であるＨＤＰＥの層を積層する。充填されたＨＤＰＥ層は、厚みが１５ｇ／ｍ２の一般的なＬＤＰＥからなる中間積層層と一緒に同時押出することによって酸素バリアコーティングされた板紙に積層する。
【００９６】
比較のために、充填されたＨＤＰＥ層を備えておらず且つ各々の厚みが１５ｇ／ｍ２である一般的なＬＤＰＥの２つの層のみを有する対応する積層体を調製する。
【００９７】
更に比較するために、各々、ＬＤＰＥと充填されたＨＤＰＥとからなる同じ内側層を備えているが、液体膜がコーティングされたＰＶＯＨからなる酸素バリア層を備えていない対応する積層体を調製する。
【００９８】
各々の積層体の水蒸気バリア特性は、自動化された秤量装置であるＧｒａｖｉｔｅｓｔ  ６３００装置（スイスのＧＩＮＴＲＯＮＩＣ製）によって重量損失を測定することによって判定した。この判定はＤＩＮ  ５３１２２及びＡＳＴＭ  Ｅ９６／８０の標準に従って２３℃で５０％ＲＨ（相対湿度）において６週間続けた。得られた値は１日当たりのｇ／ｍ２で表わされている。
【００９９】
一般的な水蒸気透過法によって測定されない理由は、このような方法は、十分に正確ではなく且つ積層体サンプルをＰｅｒｍａｔｒａｎ  ＷＶＴＲ装置内に間違った方向で配置しなければならないからである。積層体内への水蒸気の浸透は積層体内で逆方向に発生し、従って、このような測定方法は、包装容器内で使用されている積層体の現実を良好に反映しない。
【０１００】
従って、Ｇｒａｖｉｔｅｓｔ  ６３００によって得られた測定結果は、より現実性があり、±０．１ｍｇの精度の値をもたらした。
0005785498.tif 000002
【０１０１】
積層されて層状に重ねられた構造のバリア特性を求める際に、各層（Barr 1,Barr 2,…Barr i）が積層全体のトータルのバリア値（Barr Σ1-i）に与えるバリア寄与量は、下の式によって関係付けられる。
1/Barr Σ1-i = 1/Barr 1 + Barr 2 + ---- + 1/Barr i
【０１０２】
従って、ＰＶＯＨのＬＦＣ層とベントナイト無機粒子と内側へ向かう一般的なＬＤＰＥ層とを備えた構造を有する積層体に対するトータルの水蒸気バリア値と、ＬＤＰＥからなる内側層のみを有する構造の値とを式に挿入することによって、該積層体の残りの部分（すなわち、ＰＶＯＨ層）の計算されたＷＶバリア値は０．６６である。
1/Total WL = 1/PVOH + bWL + 1/2 × LDPE WL 及び
1/0.49 = 1/PVOHLOPE + 1/1.88
→ PVOHLOPE = 0.66
【０１０３】
上記の代わりに、ＰＶＯＨからなるＬＦＣ層とベントナイト無機粒子と、内側に向かう充填されたＨＤＰＥ層とを備えている構造を有している積層体のトータルの水蒸気バリア値と、充填されたＨＤＰＥ内側層のみを有する構造の値とを挿入すると、該積層体の残りの部分（即ち、ＰＶＯＨ層）の計算されたＷＶバリア値は０．３９である。
1/Total WL = 1/PVOH + bWL + 1/(LDPE + 充填HDPE) WL 
1/0.23 = 1/PVOHf-LOPE + 1/0.55
→ PVOHf-LOPE = 0.39
【０１０４】
この水蒸気バリア値は、予想よりもはるかに小さく、実際のところ、ＬＤＰＥ内側層を備えている構造と比較すると４０％改良された。
【０１０５】
更に、驚くべきことには、酸素バリア特性は、液体食品を充填されたパッケージの長期保存に十分な程度まで改良されている。
【０１０６】
より厚いガスバリア組成物の層をコーティングすることによってガスバリア特性を若干更に増大させること、又はＰＶＯＨ層に更に多い量の無機粒子を充填することが可能である。また、より厚く且つ更に稠密に充填したガスバリア層組成物をコーティングすることによって、臭気バリア特性において更に大きな特性の増大もある。このようなバリア組成物の優れた例は、ＰＶＯＨからなり且つ１０〜６０重量％好ましくは２０〜５５重量％更に好ましくは３０〜５０％のタルカム粒子を含んでいる。
【０１０７】
本発明は、図示され且つ上に説明された実施例に限定されず、特許請求の範囲の範囲内で変更することができる。
【０１０８】
条項
Ａ）本発明よるパッケージ用積層体（１０ａ；１０ｂ）を製造する方法であり、
−紙又は板紙からなる層（２１ａ）を用意するステップと、
−水性又は溶媒性の液体媒体内に分散せしめられるか又は溶解された重合体バインダを含んでおり更に無機粒子が分散せしめられて含まれている液体ガスバリア組成物を用意するステップと、
−前記紙又は板紙からなる層の第一の側の面に前記液体組成物を膜としてコーティング（２２ａ）し、これに続いて乾燥させて（２２ｂ）前記液体を蒸発させることによって、前記重合体バインダと無機粒子とを含む薄い酸素ガスバリア層を形成するステップと、
−ポリオレフィン系重合体マトリックスを含み且つ無機充填材粒子が内部に分散せしめられている溶融加工可能な重合体組成物を用意するステップと、
−溶融押出法を使用して、溶融加工可能な重合体組成物によって水蒸気バリア層（２４ａ；２３ｂ；２３ｃ）を提供するステップと、
−前記溶融加工可能な組成物による前記溶融押出された水蒸気バリア層（２４ａ；２３ｂ；２３ｃ）を前記酸素ガスバリア層（２１ｂ）の内側の面上に積層させるステップと、
−熱シール可能なポリオレフィンの最も内側の層（１５）を前記水蒸気バリア層（２４ａ；２３ｂ；２３ｃ）の内側の面上に付与するステップと、
−熱シール可能なポリオレフィンからなる最も外側の層（１６）をコア層（１１）上に付与するステップと、からなることを特徴とする方法。
【０１０９】
Ｂ）項Ａによる方法であり、前記酸素ガスバリア層（１２）が紙又は板紙からなるコア層（１１）の内側の面上に直にコーティングされる方法。
【０１１０】
Ｃ）項Ａ又はＢのうちのいずれかによる方法であり、前記液体組成物内に含まれている酸素ガスバリア重合体が、ＰＶＯＨ、水分散性ＥＶＯＨ、デンプン、デンプン誘導体、及びこれらのうちの２以上の組合せからなる群から選択されたものである、方法。
【０１１１】
Ｄ）項Ａ、Ｂ又はＣによる方法であり、前記酸素ガスバリア層（１２）が、中間に乾燥を伴う２以上の連続するステップにおいて２以上の部分層として、各々１〜３ｇ／ｍ２の量、好ましくは各々１．５〜２ｇ／ｍ２の量で適用される方法。
【０１１２】
Ｅ）項Ａ，Ｂ，Ｃ，又はＤのうちのいずれかによる方法であり、適用された酸素ガスバリア層（１２）上に中間熱組成接合層（１３’）を液体コーティングし且つ液体を蒸発させることによって乾燥させるステップと、押出又は同時押出の注型法又は吹出成形法を使用して、溶融加工可能な重合体組成物によって水蒸気バリア膜（１４，１４−１５；２３ｂ，２３ｃ）を付与し、中間熱組成接合層（１３’）に熱加圧積層することによって該膜を前記酸素ガスバリア層（２１ｂ）の内側の面上に積層させるステップと、を更に含む方法。
【０１１３】
Ｆ）項Ａ，Ｂ，Ｃ，Ｄ，又はＥのうちのいずれかによる方法であり、熱シール可能なポリオレフィンからなる最も内側の層が、（同時−）押出コーティングを使用して、水蒸気バリア層（２４ａ；２３ｃ）の内側の面上に付与される方法。
【図１ａ】
0005785498.tif 000003
【図１ｂ】
0005785498.tif 000004
【図１ｃ】
0005785498.tif 000005
【図１ｄ】
0005785498.tif 000006
【図２−１】
0005785498.tif 000007
【図２ａ】
0005785498.tif 000008
【図２ｂ】
0005785498.tif 000009
【図２ｃ】
0005785498.tif 000010
【図３ａ】
0005785498.tif 000011
【図３ｂ】
0005785498.tif 000012
【図４】
0005785498.tif 000013